(57)【要約】【課題】樹脂を端面に精度良くコーティングしやすい化学強化ガラス板を提供する。【解決手段】対向する表裏の主面と前記主面間を接続する端面を有し、前記表裏の主面に圧縮応力層が形成され、表裏の圧縮応力層の間に引張応力層を有する化学強化ガラス板であって、前記端面は前記主面に対して垂直な面よりも後退している凹部を有することを特徴とする化学強化ガラス板。【選択図】図２
2014201516.tif 000002
【特許請求の範囲】
【請求項１】
対向する表裏の主面と前記主面間を接続する端面を有し、前記表裏の主面に圧縮応力層が形成され、表裏の圧縮応力層の間に引張応力層を有する化学強化ガラス板であって、
前記端面は前記主面に対して垂直な面よりも後退している凹部を有することを特徴とする化学強化ガラス板。
【請求項２】
前記端面は前記凹部と、前記凹部の両端に設けられ前記主面と接続された端部傾斜部からなり、
前記端部傾斜部は、主面から離れる程、主面方向におけるガラス板の外側に向かうように傾斜していることを特徴とする請求項１に記載の化学強化ガラス板。
【請求項３】
前記端部傾斜部の板厚方向の幅は、５μｍ以上前記圧縮応力層の深さ以下であることを特徴とする請求項２に記載の化学強化ガラス板。
【請求項４】
前記凹部の深さは０．５μｍ以上２０μｍ未満であることを特徴とする請求項１から３のいずれかに記載の化学強化ガラス板。
【請求項５】
前記主面と直行する方向に延びる面と、前記端部接続部がなす角をＲ１、前記凹部がなす角をＲ２とすると、Ｒ１／Ｒ２が２以上１５０未満であることを特徴とする請求項２から４のいずれかに記載の化学強化ガラス板。
【発明の詳細な説明】
【技術分野】
【０００１】
本発明は、化学強化により圧縮応力層が形成された化学強化ガラス板及び化学強化ガラス物品に関する。
【背景技術】
【０００２】
スマートフォンやタブレットコンピュータ等に用いられる静電容量型タッチパネルにおいては、一般に、センサーガラス基板上に入力位置検出用電極を形成し、このようなガラス基板とは別に、その入力操作が行われる側にカバーガラスを配置している。カバーガラス基板上には、遮光層が設けられる。
【０００３】
近時、このような静電容量型タッチパネルにおいて入力位置検出用電極を形成した強化ガラス基板をカバーガラスとして使用すること、すなわちセンサ一体型カバーガラスが検討されている。これにより、部品数の削減や、薄型化及び軽量化を図ることができる（例えば、特許文献１参照）。
【０００４】
前記強化ガラスとは、表裏の主表面に圧縮応力を有する層が掲載されているものであり、応力を均衡させるため厚さ方向の内部には引張応力層が形成される。強化ガラスの製造方法としては、加熱と冷却によるガラスの膨張と収縮を利用する物理強化法（風冷強化法）と、ガラス中のアルカリイオンをよりイオン半径の大きな他のアルカリイオンと交換（イオン交換）する化学強化法が知られている。カバーガラス等の薄いガラスの場合、一般的に化学強化法が適用される。
【０００５】
センサ一体型カバーガラスを得るには、所望の寸法のカバーガラス基板を多数個取りできる素板（もといた：大サイズのガラス基板）に、成膜工程やパターンニング工程等を行って入力位置検出用電極（センサ）等を形成し、その後、切断して複数の製品サイズのガラス基板に分割する方法が生産性の観点から好ましい。しかし、素板として強化ガラス基板を用いると、切断したガラス基板の端面に引張応力層が露出する。そのため、ガラス基板の端面に傷があるとその傷を起点に割れることがある。
【０００６】
そこで、ガラスの端面を樹脂でコーティングしてガラスの破損を抑制する構成が提案されている（例えば、特許文献２参照）。また、化学強化ガラスの端面を樹脂でコーティングすることによって曲げ強度を向上させる提案がされている（例えば、特許文献３参照）。
【先行技術文献】
【特許文献】
【０００７】
【特許文献１】特開２０１１−１９７７０８号公報
【特許文献２】特開平６−１９３３５０号公報
【特許文献３】国際公開第２０１０／１３５６１４号
【発明の概要】
【発明が解決しようとする課題】
【０００８】
化学強化ガラスは化学強化していないガラス等と比較して、薄くても高い曲げ強度を有するため、一般的には携帯電話、携帯情報端末（ＰＤＡ）等のフラットパネルディスプレイ装置のカバーガラス等に用いられている。しかし、板厚が薄くなればなるほど樹脂をコーティングするための端面部分の表面積が小さくなり、樹脂を端面に精度良くコーティングすることが困難になってきていた。
端面に精度良くコーティングできない場合、樹脂コーティング部が板厚よりも厚くなり、ガラス板と他の部材との合わせ精度が低下したり主面部に樹脂が垂れることで機器の外観を損ねたりする問題が起こる。
【０００９】
そのため、板厚の薄い化学強化ガラスであっても樹脂を端面に精度良くコーティングでき、製品の歩留りを向上させることができる端面形状のガラス板が求められている。
【課題を解決するための手段】
【００１０】
本発明の一態様の化学強化ガラス板は、対向する表裏の主面と前記主面間を接続する端面を有し、前記表裏の主面に圧縮応力層が形成され、表裏の圧縮応力層の間に引張応力層を有する化学強化ガラス板であって、前記端面は前記主面に対して垂直な面よりも後退している凹部を有することを特徴とする。
【発明の効果】
【００１１】
化学強化ガラスの端面を樹脂でコーティングした際に、歩留りを向上させることのできる端面形状のガラス板を提供できる。
【図面の簡単な説明】
【００１２】
【図１】本発明の実施形態に係る化学強化ガラス板１を模式的に示した斜視図である。
【図２】本発明の実施形態に係る化学強化ガラス板１の平面図及び断面図を示している。
【図３】化学強化ガラス１の端面部分を拡大した断面図である。
【図４】図３におけるＸで図示された領域を拡大した断面図である。
【発明を実施するための形態】
【００１３】
以下、本発明の実施形態の化学強化ガラスについて説明する。図１は本発明の実施形態に係る化学強化ガラス板１を模式的に示した斜視図である。図１に示すように、本発明の実施形態に係る化学強化ガラス板１は略平行な表面、裏面からなる主面２と各主面を接続する端面３とを有する。
【００１４】
図２は本発明の実施形態に係る化学強化ガラス板１の平面図及び断面図を示している。図２の（Ａ）は図１における（Ａ）方向（主面２方向）から見た化学強化ガラス１の平面図を示しており、（Ｂ）は図１における（Ｂ）方向（端面３方向）から見た化学強化ガラス板１の断面図を示している。本実施形態において化学強化ガラス板１の板厚は、例えば、０．５ｍｍ〜２ｍｍである。
【００１５】
図２（Ｂ）から分かるように、本実施形態の化学強化ガラス板１は、端面３において主面２と垂直な平面よりも後退している凹部４を有している。なお、図面中の各部の寸法比は実際の寸法比を正確に表している訳ではないため、実際の寸法比とは異なる場合がある。本実施形態の化学強化ガラス板１は、凹部４を設けることにより端面３保護のための樹脂が凹部４に留まり易く簡便に塗布可能な形状となっている。
【００１６】
また、図３は化学強化ガラス１の端面部分を拡大した断面図である。図３に示すように、化学強化ガラス板１の端面３は凹部４と端部傾斜部５を有している。主面２から所定の深さＤＯＬまで圧縮応力層６を有しており、一方で、端面３には圧縮応力層６が形成されていない領域が存在している。端部傾斜部５は、主面２から離れる程、主面２方向における外側に向かうように傾斜している。端部傾斜部５を設けることにより、凹部４から樹脂が溢れ、端部傾斜部５が樹脂に覆われたとしても、主面２に樹脂が到達することを抑制することができる。ここで、端部傾斜部５の板厚方向の幅Ａは、５μｍ以上であることが好ましい。５μｍ以上とすることで、主面２に樹脂を到達させない効果を十分に得ることができる。
【００１７】
また、端部傾斜部５の板厚方向の幅Ａは、ＤＯＬ以下であることが好ましい。幅ＡがＤＯＬよりも大きい場合、樹脂で覆われていない端部傾斜部５に引張応力層が露出してしまう可能性があり、端面強度が低下し易くなる場合がある。
【００１８】
凹部４の深さＢは０．５μｍ以上２０μｍ未満が好ましい。ここで、凹部４の深さＢとは、図３に示すように、主面２と平行な方向における凹部４と端部接続部５との境界部から凹部４の最もガラス内部に入り込んでいる部分との距離のことである。
【００１９】
深さＢが０．５μｍ未満の場合、端面保護の効果を十分に得られる量の樹脂を凹部４内に留めることが困難となる場合がある。多量の樹脂を凹部４に塗布すると端部接続部５、さらに主面２にまで樹脂が垂れる場合があるため深さＢは０．５μｍ以上とすることが好ましい。また、深さＢが２０μｍ以上の場合、樹脂の塗布量が多くなってしまい樹脂の硬化時間が長くなってしまう場合がある。そのため、深さＢは２０μｍ未満とすることが好ましい。
【００２０】
図４は、図３におけるＸで図示された領域を拡大した断面図である。図４に示すように、主面２と直行する方向に延びる面と、端部接続部５とがなす角をＲ１、凹部４の面とがなす角をＲ２とすると、Ｒ１／Ｒ２は２以上１５０未満であることが好ましい。２未満の場合、端部接続部５と凹部４の幅の差から考えて、Ｒ１の値が大きくなりやすいため端部接続部５に付着した樹脂が主面２に垂れやすくなるため、Ｒ１／Ｒ２は２以上とすることが好ましい。また、Ｒ１／Ｒ２が１５０以上の場合、Ｒ２の値が小さくなりすいため凹部４に塗布した樹脂が凹部４から溢れ、端部接続部５及び主面２に垂れやすくなるためＲ１／Ｒ２は１５０未満とすることが好ましい。
【００２１】
上記に記載したように、本実施形態の化学強化ガラスは端面３に樹脂を成膜する場合において、樹脂を留めやすい凹部４が形成されているため、端面３に露出した引張応力層を樹脂で覆い易くなっている構造となっている。また、端部接続部５を設けることで、たとえ樹脂が凹部４から溢れた場合であっても、溢れた樹脂が主面２に到達しないようにすることができるため、樹脂の塗布量を精密に制御する必要が無く、製品の歩留りを向上させ、タクトタイムを短くすることができる。Ｒ１に比べＲ２を大きくすることによって、端部接続部５の長さを確保しつつ、凹部４に樹脂を留めやすい形状とすることができる。
【００２２】
以下は本発明の実施形態の化学強化ガラスの製造方法について説明する。本実施形態の化学強化ガラス１を製造するにあたっては、まず、未強化の大サイズガラス基板をカリウム塩溶融浴に浸漬する等して化学強化して、大サイズの化学強化ガラス基板を得る。
【００２３】
次に、大サイズの化学強化ガラス基板の一方の面に、入力位置検出用電極（図示せず）、黒色の遮光層（図示せず）等を形成した後、切断し、製品サイズの化学強化ガラス１を複数枚取りする。なお、遮光層は黒色以外の色のものを用いても構わない。
【００２４】
入力位置検出用電極や遮光層の形成は、それぞれスパッタ法や蒸着法、印刷等により透光性導電膜、黒色感光性樹脂膜、金属膜及び透光性の感光性樹脂膜を形成した後、フォトリソグラフィ技術等により透光性導電膜、黒色感光性樹脂膜、金属膜、感光性樹脂膜を所定の形状にパターニングする方法を用いることができる。
【００２５】
また、大サイズの化学強化ガラス基板の切断は、例えば、スクライブ・ブレイク法、レーザ切断法等により行うことができる。スクライブ・ブレイク法は、ガラス基板の表面にスクライブカッタを押しつけながら移動させて、スクライブ線(溝線)を形成した後、ガラス基板を曲げて折る方法である。レーザ切断法は、ガラス基板の表面にレーザ光を照射し、照射位置をガラス基板上で移動させて割断する方法である。また、レーザ光源に代えて放電電極を用いてもよい。
【００２６】
切断後、必要に応じてガラス基板の端面に加工を施す。加工の方法としては、ダイヤモンド砥粒を含有させたホイール砥石を回転しながら端面に接触させて所望の部位を研削・除去する方法が一般的に適用される。ただし、これ以外の方法によって加工を行ってもよい。本実施形態の化学強化ガラス１の端面形状も砥石による研削で形成しても構わない。
【００２７】
本発明の実施形態におけるガラス板の製造方法に特に制限はないが、例えば種々の原料を適量調合し、約１４００〜１８００℃に加熱し溶融した後、脱泡、攪拌などにより均質化し、周知のフロート法、ダウンドロー法、プレス法などによって板状に成形し、徐冷後所望のサイズに切断して製造される。
【００２８】
本発明のガラス板のガラスのガラス転移点Ｔｇは４００℃以上であることが好ましい。４００℃未満ではイオン交換時に表面圧縮応力が緩和してしまい、十分な応力を得られないおそれがある。より好ましくは５５０℃以上である。
本発明のガラス板のガラスの粘度が１０２ｄＰａ・ｓとなる温度Ｔ２は好ましくは１８００℃以下、より好ましくは１７５０℃以下である。
本発明のガラスの粘度が１０４ｄＰａ・ｓとなる温度Ｔ４は１３５０℃以下であることが好ましい。
【００２９】
本発明のガラス板のガラスの比重ρは２．３７〜２．５５であることが好ましい。
本発明のガラス板のガラスのヤング率Ｅは６５ＧＰａ以上であることが好ましい。６８ＧＰａ未満ではガラスのカバーガラスとしての剛性や破壊強度が不十分となるおそれがある。
本発明のガラス板のガラスのポアソン比σは０．２５以下であることが好ましい。０．２５超ではガラスの耐クラック性が不十分となるおそれがある。
【００３０】
次に、本発明のガラス板のガラス組成について、特に断らない限りモル百分率表示含有量を用いて説明する。
ＳｉＯ２はガラスの骨格を構成する成分であり必須であり、また、ガラス表面に傷（圧痕）がついた時のクラックの発生を低減させる、または化学強化後に圧痕をつけた時の破壊率を小さくする成分である。ＳｉＯ２が５６％未満ではガラスとしての安定性や耐候性またはチッピング耐性が低下する。ＳｉＯ２は好ましくは５８％以上、より好ましくは６０％以上である。ＳｉＯ２が７５％超ではガラスの粘性が増大して溶融性が低下する。
【００３１】
Ａｌ２Ｏ３はイオン交換性能及びチッピング耐性を向上させるために有効な成分であり、表面圧縮応力を大きくする成分であり、または１１０°圧子で圧痕をつけた時のクラック発生率を小さくする成分であり、必須である。Ａｌ２Ｏ３が５％未満ではイオン交換により、所望の表面圧縮応力値または圧縮応力層厚みが得られなくなる。好ましくは９％以上である。Ａｌ２Ｏ３が２０％超ではガラスの粘性が高くなり均質な溶融が困難になる。Ａｌ２Ｏ３は好ましくは１５％以下、典型的には１４％以下である。
【００３２】
ＳｉＯ２及びＡｌ２Ｏ３の含有量の合計ＳｉＯ２＋Ａｌ２Ｏ３は８０％以下であることが好ましい。８０％超では高温でのガラスの粘性が増大し、溶融が困難となるおそれがあり、好ましくは７９％以下、より好ましくは７８％以下である。また、ＳｉＯ２＋Ａｌ２Ｏ３は７０％以上であることが好ましい。７０％未満では圧痕がついた時のクラック耐性が低下し、より好ましくは７２％以上である。
【００３３】
Ｎａ２Ｏはイオン交換により表面圧縮応力層を形成させ、またガラスの溶融性を向上させる成分であり、必須である。Ｎａ２Ｏが８％未満ではイオン交換により所望の表面圧縮応力層を形成することが困難となり、好ましくは１０％以上、より好ましくは１１％以上である。Ｎａ２Ｏが２２％超では耐候性が低下する、または圧痕からクラックが発生しやすくなる。好ましくは２１％以下である。
【００３４】
Ｋ２Ｏは必須ではないがイオン交換速度を増大させるため、１０％以下の範囲で含有してもよい。１０％超では圧痕からクラックが発生しやすくなる、または硝酸カリウム溶融塩中のＮａＮＯ３濃度による表面圧縮応力の変化が大きくなるおそれがある。Ｋ２Ｏは５％以下、より好ましくは０．８％以下、さらに好ましくは０．５％以下、典型的には０．３％以下である。硝酸カリウム溶融塩中のＮａＮＯ３濃度による表面圧縮応力の変化を小さくしたい場合にはＫ２Ｏは含有しないことが好ましい。
【００３５】
ＭｇＯは表面圧縮応力を大きくする成分であり、また溶融性を向上させる成分であり、必須である。応力緩和を抑制したい場合などにはＭｇＯを含有させることが好ましい。ＭｇＯを含有しない場合は化学強化処理を行う際に溶融塩温度のばらつきに起因して応力緩和の度合いが化学強化処理槽の場所により変化しやすくなり、その結果安定した圧縮応力値を得ることが困難になるおそれがある。また、ＭｇＯが１４％超ではガラスが失透しやすくなり、または硝酸カリウム溶融塩中のＮａＮＯ３濃度による表面圧縮応力の変化が大きくなるおそれがあり、好ましくは１３％以下である。
【００３６】
前記ＳｉＯ２−ＭｇＯは、好ましくは６４％以下、より好ましくは６２％以下、典型的には６１％以下である。
前記Ａｌ２Ｏ３−ＭｇＯは、好ましくは９％以下、より好ましくは８％以下である。
【００３７】
ＳｉＯ２、Ａｌ２Ｏ３、Ｎａ２Ｏ及びＭｇＯの含有量の合計は９８％以上であることが好ましい。当該合計が９８％未満ではクラック耐性を維持しつつ所望の圧縮応力層を得ることが困難になるおそれがある。典型的には９８．３％以上である。
【００３８】
ＺｒＯ２は必須ではないが、高温での粘性を低下させるために、または表面圧縮応力を大きくするために５％までの範囲で含有してもよい。ＺｒＯ２が５％超では圧痕からクラックが発生する可能性が高まるおそれがある。そのため、２％以下が好ましく、１％以下がさらに好ましく、典型的にはＺｒＯ２は含有しない。
【００３９】
Ｂ２Ｏ３は必須ではないが、高温での溶融性またはガラス強度の向上等のために６％以下の範囲で含有してもよい。Ｂ２Ｏ３が６％超では均質なガラスを得にくくなり、ガラスの成型が困難になるおそれがある、またはクラック耐性が低下するおそれがある。典型的にはＢ２Ｏ３は含有しない。
【００４０】
ＳｉＯ２、Ａｌ２Ｏ３、Ｎａ２Ｏ及びＭｇＯの含有量の合計は好ましくは９８％以上である。
【００４１】
本発明のガラス板の好ましいガラス成分は本質的に以上で説明した成分からなるが、本発明の目的を損なわない範囲でその他の成分を含有してもよい。そのような成分を含有する場合、それら成分の含有量の合計は２％未満であることが好ましく、より好ましくは１％以下である。以下、上記その他成分について例示的に説明する。
【００４２】
ＺｎＯはガラスの高温での溶融性を向上するために例えば２％まで含有してもよい場合があるが、好ましくは１％以下であり、フロート法で製造する場合などには０．５％以下にすることが好ましい。ＺｎＯが０．５％超ではフロート成型時に還元し製品欠点となるおそれがある。典型的にはＺｎＯは含有しない。
ＴｉＯ２はガラス中に存在するＦｅイオンと共存することにより、可視光透過率を低下させ、ガラスを褐色に着色するおそれがあるので、含有するとしても１％以下であることが好ましく、典型的には含有しない。
【００４３】
Ｌｉ２Ｏは歪点を低くして応力緩和を起こりやすくし、その結果安定した表面圧縮応力層を得られなくする成分であるので含有しないことが好ましく、含有する場合であってもその含有量は１％未満であることが好ましく、より好ましくは０．０５％以下、特に好ましくは０．０１％未満である。
【００４４】
また、Ｌｉ２Ｏは化学強化処理時にＫＮＯ３などの溶融塩中に溶出することがあるが、Ｌｉを含有する溶融塩を用いて化学強化処理を行うと表面圧縮応力が著しく低下する。Ｌｉ２Ｏはこの観点からは含有しないことが好ましい。
【００４５】
ＣａＯは高温での溶融性を向上させる、または失透を起こりにくくするために５％以下の範囲で含有してもよい。ＣａＯが５％超ではイオン交換速度またはクラック発生に対する耐性が低下する。典型的にはＣａＯは含有しない。
ＳｒＯは必要に応じて含有してもよいが、ＭｇＯ、ＣａＯに比べてイオン交換速度を低下させる効果が大きいので含有する場合であってもその含有量は１％未満であることが好ましい。典型的にはＳｒＯは含有しない。
ＢａＯはアルカリ土類金属酸化物の中でイオン交換速度を低下させる効果が最も大きいので、ＢａＯは含有しないこととするか、含有する場合であってもその含有量は１％未満とすることが好ましい。
【００４６】
ＳｒＯまたはＢａＯを含有する場合それらの含有量の合計は１％以下であることが好ましく、より好ましくは０．３％未満である。
ＣａＯ、ＳｒＯ、ＢａＯ及びＺｒＯ２のいずれか１以上を含有する場合それら４成分の含有量の合計は１．５％未満であることが好ましい。当該合計が１．５％以上ではイオン交換速度が低下するおそれがあり、典型的には１％以下である。
【００４７】
ガラスの溶融の際の清澄剤として、ＳＯ３、塩化物、フッ化物などを適宜含有してもよい。ただし、タッチパネルなどディスプレイ装置の視認性を上げるため、可視域に吸収をもつＦｅ２Ｏ３、ＮｉＯ、Ｃｒ２Ｏ３など原料中の不純物として混入するような成分はできるだけ減らすことが好ましく、各々質量百分率表示で０．１５％以下であることが好ましく、より好ましくは０．０５％以下である。
【００４８】
＜実施例＞
以下に、実施例により本発明を具体的に説明するが、本発明はこれらの例によって限定されるものではない。なお、後述の例１〜３は実施例、例４〜６は比較例である。
【００４９】
（ガラス板）
ＳｉＯ２：６４．２モル％、Ａｌ２Ｏ３：８．０モル％、ＭｇＯ：１０．５モル％、ＣａＯ：０．１モル％、ＳｒＯ：０．１モル％、ＢａＯ：０．１モル％、Ｎａ２Ｏ：１２．５モル％、Ｋ２Ｏ：４．０モル％、ＺｒＯ２：０．５モル％からなるアルカリアルミノシリケートガラスを用い、寸法５０×１００ｍｍ、厚さ０．７〜０．８ｍｍの試験片とした。
【００５０】
（ガラス板の強化）
ＫＮＯ３溶融塩にてイオン交換を行い、表層の圧縮応力値ＣＳ：６００〜７５０ＭＰａ、圧縮応力層の深さＤＯＬ：１０〜４０μｍ、内部の引張応力値ＣＴ：１０〜３０ＭＰａとなるように条件を変えて化学強化を施し、強化ガラス板１〜４を得た。結果を表１に示す。
【００５１】
【表１】
2014201516.tif 000003
【００５２】
（化学強化ガラスサンプルの作成）
強化ガラス板１、２について、ファイバーレーザを用いて切断し、例１、２の化学強化ガラスサンプルを得た。また、強化ガラス板３、４について、ホイールカッターを用いて切断し、例３、例６の化学強化ガラスサンプルを得た。
【００５３】
また、例３の化学強化ガラスサンプルについて、端面傾斜部の幅Ａを大きくするために番手＃６００の砥石を備えたコンピュータ数値制御（ＣＮＣ）面取り装置を用いて端面をストレート形状及びＣ面形状に研削し、例４、例５の化学強化ガラス板を得た。
【００５４】
さらに、例６の化学強化ガラスサンプルについて、面取り装置でＣ面形状に研削した後、研磨砥粒を含有する研磨液を供給しながら回転ブラシを接触させて０．１ｍｍ研磨した。研磨砥粒は酸化セリウム粒子を用いた。
【００５５】
（ガラス板の端面形状測定）
続いて、各化学強化ガラスサンプルについて非接触表面性状測定装置ＰＦ−６０（三鷹光器製）を用いてガラス板の端面形状を測定した。測定結果から算出した、端部傾斜部の幅Ａ、凹部の深さＢ、面の角度比Ｒ１／Ｒ２を表２に示す。
【００５６】
【表２】
2014201516.tif 000004
【００５７】
（保護層の塗布）
紫外線硬化樹脂（積水化学社製感光性樹脂、商品名：フォトレックＡ７０４）を、表３に示すように、塗布条件（樹脂粘度等）を変えて各化学強化ガラスサンプルの端面に所望量の前記紫外線硬化樹脂の塗布を行った。
【００５８】
【表３】
2014201516.tif 000005
【００５９】
例１〜６の化学強化ガラスサンプルにおいて、表３の塗布条件でＣＴ層の露出、凹部の被覆、主表面への垂れについて判定を行った。判定結果を表４に示す。ここで、ＣＴ層の露出とは、各化学強化ガラスサンプルの端面に引張応力層が露出している領域に樹脂が塗布されており、引張応力層が直接外気に曝されている状態ではない場合を○、一部でも露出している箇所がある場合を×とした。また、ここで、凹部の被覆とは、凹部内に樹脂が留まり、凹部が樹脂で完全に覆われている状態でまる場合を○、凹部に樹脂が留まっていない状態を×とした。また、ここで、主表面への垂れとは、各化学強化ガラスサンプルの主表面への樹脂垂れが確認できなかった場合を○、垂れが確認できた場合を×とした。上記各判定はそれぞれ目視によって実施した。
【００６０】
【表４】
2014201516.tif 000006
【００６１】
例１〜３の強化ガラス板においては、ほとんどの条件で主表面への樹脂の垂れが確認されなかったが、例４〜６の強化ガラス板においては、一部条件で主表面への樹脂の垂れが確認された。
【符号の説明】
【００６２】
１  化学強化ガラス板
２  表面
３  端面
４  凹部
５  端部傾斜部
６  圧縮応力層
【図１】
2014201516.tif 000007
【図２】
2014201516.tif 000008
【図３】
2014201516.tif 000009
【図４】
2014201516.tif 000010